СПОСОБ ВЛАГОЗАЩИТЫ ЭПОКСИДНЫХ ПЕНОКОМПАУНДОВ С НАРУШЕННОЙ ПОВЕРХНОСТНОЙ ПЛЕНКОЙ ИЗДЕЛИЙ РАДИО- И ЭЛЕКТРОТЕХНИЧЕСКОГО НАЗНАЧЕНИЯ
METHOD FOR MOISTURE PROTECTION OF EPOXY FOAMED COMPOUNDS WITH BROKEN SURFACE FILM OF ARTICLES FOR RADIO- AND ELECTRICAL PURPOSES

Изобретение относится к области влагозащиты пористых материалов и может быть использовано для влагозащиты эпоксидных пенокомпаундов с нарушенной поверхностной пленкой, механически обработанных изделий до конструктивных размеров, применяемых для герметизации изделий радио- и электротехнического назначения, работающих в сложных климатических условиях.
Известен способ влагозащиты пористых материалов [RU 2301786 С1, опубл. 27.02.2007 г.] в области строительства за счет пропитки гидрофобизирующим раствором с помощью давления, создаваемого ультразвуковыми колебаниями. Процесс требует применения специального оборудования, трудоемкий в расчетах и контроле времени пропитки. Данный способ не может быть использован в радиотехнике, т.к. пропитка гидрофибизирующим раствором с помощью ультразвука и его наличие в составе пенопласта меняет условия прохождения электромагнитной волны, что значительно ухудшает радиотехнические параметры изделий, например излучающих элементов.
Известен также способ влагозащиты печатных плат [RU 2265975 С1, опубл. 10.12.2005 г.], включающий формирование на поверхности печатной платы путем нанесения и отверждения полимерного покрытия, заполнение пористости в печатной плате полимеризационно-способной композицией на основе гликолевых диэфиров акриловых кислот, отверждение композиции при термообработке. Недостатком указанного способа является его сложность, так как предусматривает комбинированную влагозащиту полимерным покрытием, а затем полимеризационно-способной композицией; из-за наличия растворителя изменяются структура и свойства пенокомпаунда.
Наиболее близким способом является способ ремонта поверхностей эпоксидного пенокомпаунда ПЭ-9 по ОСТ 4ГО.054234, стр.97. Поверхности участков, подлежащих ремонту, зачищают с помощью наждачной шкурки или латунной иглы, затем удаляют поверхностные пленки с крупных пор и продукты зачистки. Наносят рассчитанное количество пенопласта на ремонтируемые участки, помещают изделие в форму, производят отверждение, поместив в термошкаф, нагретый до температуры отверждения 80±5, и выдерживают в течение 4-8 часов (стр.27, 29).
Данный способ влагозащиты нарушенных поверхностей пенопласта трудоемкий и значительно ухудшает радиотехнические характеристики при сложных климатических воздействиях.
Техническим результатом предлагаемого изобретения является снижение водопоглощения эпоксидного пенокомпаунда с нарушенной поверхностной пленкой и уменьшение влияния климатических факторов на радиотехнические характеристики.
Сущность изобретения состоит в том, что производят зачистку участков эпоксидного пенокомпаунда с нарушенной поверхностной пленкой, удаляют продукты зачистки, наносят защитную композицию и отверждают. Новым в предложенном способе является то, что в качестве защитной композиции используют следующий состав, мас.ч.:
Эпоксикремнийорганическая смола СЭДМ-2 (ОСТ 6-05-448-80) - 90-110,
Низкомолекулярная полиамидная смола Л-20 (ТУ 6-06-1123-98) - 45-55,
а отверждение производят при температуре 25±10°С в течение 20-24 ч.
Для получения влагозащиты по заявленному способу механическим путем производят зачистку участков эпоксидного пенокомпаунда с нарушенной поверхностной пленкой. Далее удаляют продукты зачистки с защищаемой поверхности и наносят кистью слой предварительно приготовленной простым смешиванием защитной композиции, мас.ч.:
Эпоксикремнийорганическая смола СЭДМ-2 (ОСТ 6-05-448-80) - 90-110,
Низкомолекулярная полиамидная смола Л-20 (ТУ 6-06-1123-98) - 45-55,
затем производят отверждение при температуре 25±10°С в течение 20-24 ч
Указанный способ влагозащиты нарушенных поверхностей эпоксидного пенокомпаунда обеспечивает снижение водопоглощения эпоксидного пенокомпаунда с нарушенной поверхностной пленкой и уменьшение влияния климатических факторов на радиотехнические характеристики. В таблице 1 приведены составы защитной композиции.
Таблица 1
Компоненты
Пример 1
Пример 2
Пример 3
Эпоксикремнийорганическая смола СЭДМ-2 (ОСТ 6-05-448-80)
90
100
110
Низкомолекулярная полиамидная смола Л-20 (ТУ 6-06-1123-98)
45
50
55
Интервал компонентов выбран так, что обеспечивает максимальное влагопоглощение пенокомпаундом с нарушенной поверхностной пленкой и, соответственно, минимальное ухудшение радиотехнических характеристик.
В таблице 2 приведены сравнительные свойства защищенного эпоксидного пенокомпаунда с нарушенной поверхностной пленкой по ОСТ 4ГО.054234 и по заявленному способу.
Таблица 2
№№ пп
Свойства эпоксидного пенокомпаунда
По ОСТ 4ГО.054. 234 тем же эпоксидным пенокомпаундом
По заявленному способу
1
Водопоглощение по ГОСТ 20869-75 «Пластмассы ячеистые жесткие. Метод определения водопоглощения»
- после выдержки в течение 1 суток в дистиллированной воде при 25±10°С;
6,7%
0,66%
- после выдержки в течение 7 суток в дистиллированной воде при 25±10°С
15%
7,8%
2
КСВ излучателей после воздействия 95% влажности при 40°С в течение 9 суток
- на нижних границах диапазона излучения;
Ухудшение на 30%
Ухудшение на 18%
- на верхних границах диапазона излучения
Ухудшение на 18%
Ухудшение на 10%
3
КСВ излучателей после воздействия атмосферных конденсированных осадков (иней, роса, обледенение)
- на нижних границах диапазона излучения;
Ухудшение на 12%
Ухудшение на 6%
- на верхних границах диапазона излучения
Ухудшение на 8%
Ухудшение на 3%
Как видно из таблицы 2, заявленный способ влагозащиты эпоксидных пенокомпаундов с нарушенной поверхностной пленкой обеспечивает
- уменьшение водопоглощения (0,66% против 6,7%) после выдержки в течение 1 суток в дистиллированной воде при 25±10°С;
- уменьшение водопоглощения (15% против 7,8%) после выдержки в течение 7 суток в дистиллированной воде при 25±10°С;
- снижение ухудшения радиотехнических характеристик: КСВ после воздействия 95% влажности при 40°С в течение 9 суток на нижних границах диапазона излучения 18% против 30%, на верхних границах 10% против 1,8%;
КСВ после воздействия атмосферных конденсированных осадков на нижних границах 6% против 10%, на верхних границах 3% против 6%).